(57)【特許請求の範囲】
【請求項１】
(ａ)  剥離性の第１のサブストレート、
(ｂ)  １０〜１００mg／dm2のコーティング重量を有する、透明な非感光性のポリマー隔離層、
(ｃ)  ２５〜２００mg／dm2のコーティング重量を有するエラストマー層、
(ｄ)  顔料添加された感光性層、および
(ｅ)  感光性層に隣りあう剥離性の第２のサブストレート
をこの順に含み、ここで第１の剥離層と隔離層の間に接着層を含まないものとする、第１の剥離性サブストレートを除去する時に感光性層が第２の剥離性サブストレートへの改善された接着性を示すエレメント。
【請求項２】
(ｉ)(ａ)  剥離性の第１のサブストレート、
(ｂ)  １０〜１００mg／dm2のコーティング重量を有する、透明な非感光性のポリマー隔離層、
(ｃ)  ２５〜２００mg／dm2のコーティング重量を有するエラストマー層、
(ｄ)  顔料添加された感光性層、および
(ｅ)  感光性層に隣りあう剥離性の第２のサブストレート
の順序で上部から下部構成され、ここで第１の剥離層と隔離層の間に接着層を含まないものとする、第１の剥離性サブストレートを除去する時に感光性層が第２の剥離性サブストレートへの改善された接着性を示す顔料添加された第１の感光性エレメントを用意し、
(ii)  第１のサブストレートを除去しそして感光性エレメントを永続的支持体に積層し、
(iii)  感光性エレメントを色分解を通じて活性光線に像露光して画像形成された領域と画像形成されていない領域とをつくり、
(iv)  第２の剥離性サブストレートを除去することにより、露光された感光性エレメントを現像して、永続的支持体上に着色像をつくり、
(ｖ)  異なる感光性エレメントと異なる色分解とを用いて(ｉ)から(iv)の段階を少なくとも１回反復し、そして段階(ii)において、段階(iv)で形成した第１の感光性エレメントの着色像をその上に有する永続的支持体にこの異なる感光性エレメントを積層する
ことからなり、異なる感光性エレメントのポリマー隔離層が段階(iv)で形成された第１の感光性エレメントの着色像に隣りあい、また異なる感光性エレメントのポリマー隔離層が、段階(iv)から得られる異なる感光性エレメントにおけるエラストマー層と感光性層の着色像領域との間での引剥し力を低下させる印刷前プルーフをつくる方法。
【請求項３】
(ａ)  永続的サブストレート、
(ｂ)  １０〜１００mg／dm2のコーティング重量を有する、透明な非感光性のポリマー隔離層、
(ｃ)  ２５〜２００mg／dm2のコーティング重量を有するエラストマー層、および
(ｄ)  顔料添加された感光性層の露光されていない画像領域（ここで永続的サブストレートと隔離層の間に接着層を含まないものとする）
をこの順に含むプルーフ。
【発明の詳細な説明】
【０００１】
【発明の分野】
本発明は感光性エレメントに関しまた一層特定的に本発明は、改善された接着特性と低い光沢とを有する画像形成されたエレメントを与える保護ポリマーオーバーコート層を有する感光性エレメントに関する。
【０００２】
【発明の背景】
カラープルーフィングで使用される感光性材料は、ポジ作動型またはネガ作動型の材料である。ポジ作動プロセスはChuおよびCohenの米国特許第３,６４９,２６８号中に記載されている。ポジ作動材料は、活性光線に像露光される時に露光された画像領域で硬化し、粘着性領域と相補的な非粘着性の画像領域とが形成される。画像は、露光されていない粘着性画像領域に選択的に接着するトナーまたは、顔料のような着色した粒状物質を施すことによって現像されることができる。
【０００３】
ネガ作動プロセスは、支持体、粘着性で非感光性の隣接する層、光硬化性の光接着性層および剥離可能なカバーシートを有するネガ作動エレメントを教示する米国特許第４,１７４,２１６号に記載されている。活性光線への像露光の後、カバーシートが引剥がされ、このカバーシートは光接着性層の露光された領域を担持しており、また下に隣接する粘着性層を有する。露光された画像領域の下方に隣接してある粘着性層の領域は次いで微細に分割された粒状物質でトナー付けされてよい。技術上熟達する者にとって周知であるように、異なる着色層が用意されそして互いに見当合わせされて組合わされ、多層色プルーフをつくることができる。Fanの米国特許第４,０５３,３１３号は、溶媒によるウォッシュアウトによって現像される類似のネガ作動システムを記載している。
【０００４】
あるいは別に、感光性画像形成系は、染料および（または）顔料あるいは光硬化剤の代わりに光可塑化剤を含有する、ウォッシュアウトによって現像される別な着色物質、および技術上熟達する者によって知られる他の変種によって予め着色されてよい。ネガ作動系は多くの異なる方法、例えば、活性光線に露光されると粘着性かつトナー付け可能となる感光性層を利用することにより得ることができる。種々の光ポリマーエレメントに加えて、他の非ハロゲン化銀系、例えばジアゾ系が多色プルーフをつくるのに有用であることが判っている。さらに、この発明の上記した保護用ポリマー層は、予め決めた所望の光沢水準を有する透明な保護カパーを与えるのが好ましい場合に、多くの種類の画像担持面、例えば慣用的なハロゲン化銀写真に対して応用すると有益である。この発明のポリマー層は所望のより低い光沢水準を得るために画像形成されていない光沢のある表面に施されることもできる。
【０００５】
上述したもののような印刷前カラープルーフは四種類の保護カバーまたはカバーシートの一つで通常覆われる。これらの第１のものはCohenおよびFanの上記の特許に記載のようなポジ作動感光性エレメントであり、感光性層とポリエステルカバーシートとからなる。これは活性光線に全体的に露光されそしてポリエステルカバーシートが除去される。この結果、所望とする約６５光沢単位の２０°光沢水準を有するプルーフが得られる。しかしながらこのプルーフは耐久性が劣りまたひび割れ、引掻傷および擦傷に弱い。
【０００６】
第２の種類のトップコートまたはカバーシートはCohenおよびFanの上記の特許に記載のようなネガ作動感光性エレメントであり、ポリエステルカバーシート、感光性層および隣りあう有機層からなる。これはプルーフに積層されそしてポリエステルカバーシートが付いたまま全体的に露光される。得られるのは一層耐久性の仕上がりを有するプルーフであるが、反射性の著しく透明な一体化したポリエステルカバーシートの有する光沢は許容できないくらい強い。すなわち２０°で測定すると約１０７光沢単位を有する。この許容できない強い光沢はかねてより認められており、またひび割れ、引掻傷、擦傷などに耐える耐久性で光沢のより弱い保護コーティングを得るための方法に対してかなりの努力が集中されてきた。
【０００７】
第３の種類の保護コーティングまたはカバーシートは、光活性のない接着剤でコートされそして積層によってプルーフに施される、ポリエステルのようなプラスチックフィルムの一体化された層である。これは、耐久性はあるが許容できないくらい強い光沢を示すコーティングを与えるという点から、正味の結果は上記の第２の種類のカバーシートと区別がつかない。
【０００８】
第４の種類の保護用トップコートまたはカバーはTaylorの米国特許第５,０１９,５３６号に記載されており、剥離性サブストレート上の実質的に透明で、非感光性の一体化された薄いポリマー層からなる。このポリマー層は僅かに不相溶性であるポリマーの混合物からなる。一つの態様においては、ポリマー層の、剥離性サブストレートとは反対の側に湿潤層が設けられ、そしてこの湿潤層上にカバーフィルムが施されてよい。しかしながら、このフィルムは必要とする光沢を与え、僅かに不相溶性である二つのポリマーを有するため、コーティング溶液の変動性が、従って最終製品の変動性が増大する。また湿潤層とカバーフィルムとを有する態様では、製品は許容できない接着性を示し、この場合カバーフィルムが剥離される時、それとともに湿潤層のおよびポリマー層の一部が剥離される。さらにこれは可燃性溶媒との相溶性がなく、このことは環境に対する懸念をある程度生む。
引剥し現像によってエレメントが現像されうるように所要の弱い引剥し力と所要の接着性バランスとを有する層からなる感光性エレメントが求められている。
【０００９】
【発明の概要】
本発明は積み重ね法を用いて多色プルーフをつくるのに有用な多層エレメントに関する。プルーフの永続的支持体上に最終的に隣接する接着性の層が、隣接するエラストマー層およびこれに続く感光性層の剥離特性または接着特性に顕著な影響を与えうることが判明したが、これは驚くべきまた予想外のことである。本発明の感光性エレメントのポリマー隔離層は、多色プルーフのための第２、第３および第４の顔料添加された層をつくるために必要なより小さい引剥し力を与える。さらにこのポリマー隔離層は広汎な種類の永続的受容体に対する所要の接着力を与えまたエレメントをシート状で取り扱うことも許す。エラストマー層は、処理に際して感光性層と永続的支持体との間の接着力の所要のバランスを与える。ポリマー隔離層およびエラストマー層は有機溶媒中に可溶でありまた水性あるいはアルカリ水性の溶液中に不溶である。
【００１０】
本発明は、
(ａ)  剥離性の第１のサブストレートＳ１、
(ｂ)  １０〜１５０mg／dm2、望ましくは３０〜１００mg／dm2、一層望ましくは４５〜６０mg／dm2のコーティング重量を有する、実質的に透明な非感光性のポリマー隔離層、
(ｃ)  ２５〜２００mg／dm2、望ましくは６０〜１５０mg／dm2、一層望ましくは７０〜９０mg／dm2のコーティング重量を有するエラストマー層、
(ｄ)  顔料添加された感光性の望ましくは光重合性の層、および
(ｅ)  感光性層に隣りあう剥離性の第２のサブストレートＳ２
をこの順に含み、活性光線への像露光の後、感光性層が第２の剥離性サブストレートに対する改善された接着性を示し、Ｓ１とＳ２とが同一でないエレメントに関する。
【００１１】
本発明は感光性層が光重合性層である上記のエレメントまたは感光性層が５〜５０mg／dm2のコーティング重量を有する上記のエレメントにも関する。
本発明はまた、第１および第２の剥離性サブストレートがポリエステル、つや消し仕上げされたポリエステルおよびポリエチレンからなる群から選択されるシリコーン処理された、放電された（ＥＤ）、コロナ処理された、電子ビーム処理されたおよびプラズマ処理されたフィルムからなる群から選択される上記のエレメントにも関する。
【００１２】
第１の剥離性サブストレートは、シリコーンリリース処理されたポリエステルフィルムであってよい。第２の剥離性サブストレートはＥＤ処理されたポリエステルフィルムから選ばれてよい。非感光性のポリマー隔離層は４５〜６０mg／dm2のコーティング重量を有してよい。非感光性ポリマー隔離層はビニルポリマーあるいはアクリレート型熱可塑性ポリマーからなる。
エラストマー層は７０〜９０mg／dm2のコーティング重量を有する。このエラストマー層は少なくとも一つのエラストマー性ポリマーまたは少なくとも一つのゴム型ポリマーからなる。
本発明はシート状である上記のエレメントに望ましくは関する。
【００１３】
第２の態様において本発明は、
(ｉ)  順に
(ａ)  剥離性の第１のサブストレートＳ１、
(ｂ)  １０〜１５０mg／dm2、望ましくは３０〜１００mg／dm2、一層望ましくは４５〜６０mg／dm2のコーティング重量を有する、実質的に透明な非感光性のポリマー隔離層、
(ｃ)  ２５〜２００mg／dm2、望ましくは６０〜１５０mg／dm2、一層望ましくは７０〜９０mg／dm2のコーティング重量を有するエラストマー層、
(ｄ)  顔料添加された感光性の望ましくは光重合性の層、および
(ｅ)  感光性層に隣りあう剥離性の第２のサブストレートＳ２
を含み、活性光線に像露光される時に、感光性層が第２の剥離性サブストレートへの改善された接着性を示し、Ｓ１とＳ２とが同一でない感光性エレメントを用意し、
(ii)  第１のサブストレートＳ１を除去しそして感光性エレメントのポリマー隔離層を永続的支持体に積層し、
(iii)  感光性エレメントを色分解を通じて活性光線に像露光して画像形成された領域と画像形成されていない領域とをつくり、
(iv)  第２の剥離性サブストレートＳ２を除去する、望ましくは引剥すことにより、露光された感光性エレメントを現像して、永続的支持体上に着色像をつくり、この場合除去のために引剥し力Ｐ２を要しそして
(ｖ)  異なる感光性エレメントと異なる色分解とを用いて(ｉ)から(iv)の段階を少なくとも１回反復し、そして段階(ii)において、段階(iv)で形成した着色像をその上に有する永続的支持体にこの異なる感光性エレメントを積層する
ことからなり、異なる感光性エレメントのポリマー隔離層が段階(iv)で形成される着色像に隣りあう印刷前プルーフに関する。
【００１４】
本発明は引剥し力を３００％まで低下する上記の方法、あるいは段階(ii)において第１のサブストレートが引剥がされる上記の方法にも関する。
上記の方法における感光性層は光重合性層であってよくまた感光性層は５〜５０mg／dm2のコーティング重量を有してよい。
本発明は、第１および第２の剥離性サブストレートが、ポリエステル、つや消し仕上げされたポリエステルおよびポリエチレンからなる群から選択されるシリコーン処理された、放電された（ＥＤ）、コロナ処理された、電子ビーム処理されたおよびプラズマ処理されたフィルムからなる群から選択される上記の方法に関し、また第１の剥離性サブストレートがシリコーンリリース処理されたポリエステルフィルムである上記の方法、および第２の剥離性サブストレートがＥＤ処理されたポリエステルフィルムである方法を包含する。
【００１５】
上記の方法で利用される非感光性ポリマー隔離層は４５〜６０mg／dm2のコーティング重量を有し、またビニルポリマーまたアクリレート型の熱可塑性ポリマーから選択されてよい。
本方法には７０〜９０mg／dm2のコーティング重量を有するエラストマー層が包含され、また少なくとも一つのエラストマー性ポリマーまたは少なくとも一つのゴム型ポリマーから選択されるエラストマー層が包含される。
上記の方法ではシート状の感光性エレメントを利用するのが好ましい。
【００１６】
本発明はまた、トップコートエレメントがサブストレートからなりそして少なくとも一つの非感光性層が段階(iv)で形成される着色像上に積層され、ポリマー隔離層が段階(iv)で形成される着色像に隣りあっている方法あるいは一つのサブストレートと二つの非感光性層とが着色像上に積層される方法にも関する。
エラストマー層から露光された光重合性層と第２のサブストレートとを除去するのに必要な引剥し力（Ｐ２）は、同様に露光される隔離層をもたないエレメントを除去するのに必要な引剥し力より著しく小さい。本出願人の発明は、このような追加の層をエラストマー層に隣りあって有さず、引剥し力Ｐ１を有する任意の系と比較する時に、エラストマー層のため、露光された材料を除去するのに要する引剥し力Ｐ２が低下する上記のエレメントまたは方法にも関する。
【００１７】
第３の態様において本発明は、
(ａ)  永続的サブストレート、
(ｂ)  １０〜１５０mg／dm2のコーティング重量を有する、実質的に透明な非感光性のポリマー隔離層、
(ｃ)  ２５〜２００mg／dm2のコーティング重量を有するエラストマー層、
(ｄ)  顔料添加された感光性層の露光されていない画像領域
をこの順に含むプルーフに関する。
【００１８】
第４の態様において本発明は、
(ｅ)  １０〜１５０mg／dm2のコーティング重量を有する、実質的に透明な非感光性のポリマー隔離層、
(ｆ)  ２５〜２００mg／dm2のコーティング重量を有するエラストマー層、および
(ｇ)  顔料添加された感光性層の露光されていない画像領域
をさらに含む、ポリマー隔離層が顔料添加された感光性層の露光されていない画像領域および覆われていないエラストマー層に隣りあう上記に開示したプルーフに関する。一般に、顔料添加された異なる四つの感光性エレメント、例えば黒、シアン、マゼンタおよび黄色の顔料の添加された感光性エレメントが使用される。本発明には、追加の(ｇ)層がそれぞれ異なる着色顔料を含むプルーフも含まれる。
【００１９】
本発明は、
(１)(ｉ)  永続的支持体、
(ii)  ポリマー隔離層、
(iii)  エラストマー層、
(iv)  顔料添加された感光性層、および
(ｖ)  剥離性サブストレートＳ２
より順次なる感光性エレメントをつくり、
(２)  活性光線に感光性エレメントを色分解によって像露光して、露光されたエレメント上に露光された領域と露光されていない領域とを形成し、
(３)  引剥し力Ｐ２によって剥離性サブストレートＳ２と露光されたエレメントの露光領域とを引剥がすことより、露光されたエレメントを現像する
ことからなり、Ｐ２が、剥離性サブストレートＳ２と、永続的支持体(ｉ)に隣りあうポリマー隔離層を有さない露光されたエレメントの露光領域とを引剥がすのに必要な引剥し力Ｐ１より小さい、感光性エレメントの乾式現像段階においてカバーシートと像露光された光接着性材料とを除去するのに要する引剥し力を低下する方法にも関する。
【００２０】
本発明の開示において「本質的になる」という用語は、その慣例的な意味をもつ。すなわち本発明のフィルムは、規定される成分と、ここに特許請求される組成物の基本的かつ新規な特性に実質的影響を及ぼさない他の成分とに限定される。例えば、ポリマー単離層は少なくとも一つの熱可塑性ポリマーを含有せねばならないことが理解されるが、特定の一組の特性を有するフィルムを得ることが必要な場合には、他の相溶ポリマーもまた存在してよい。熱可塑性ポリマーは２５℃のアセトンまたはトルエン１００ｇあたり２０ｇというアセトンまたはトルエン中の溶解度を有するのが好ましい。組成物には光学的増白剤、酸化防止剤、コーティング助剤、紫外線減弱剤などのような種々の添加剤を含有してよいことも理解される。換言すると、規定されない物質は、それが本発明の利点を損なわない限り排除されることはない。
【００２１】
【発明に関する詳述】
本発明は第１の剥離性サブストレートＳ１、１０〜１５０mg／dm2、望ましくは３０〜１００mg／dm2、一層望ましくは４５〜６０mg／dm2のコーティング重量を有する実質的に透明な非感光性のポリマー隔離層、２５〜２００mg／dm2、望ましくは６０〜１５０mg／dm2、一層望ましくは７０〜９０mg／dm2のコーティング重量を有するエラストマー層、顔料添加されている感光性の、望ましくは光重合性の層、および感光性層に隣りあう第２の剥離性サブストレートＳ２をこの順序に含み、第１の剥離性層が、例えば引剥しによって除去される時に、第２の剥離性サブストレートに対する感光性層の接着性に改善がみられるエレメントに関する。
【００２２】
剥離性サブストレート
取り扱いおよび保管を容易にするために、ポリマー層および感光性層にそれぞれ隣りあって第１および第２の剥離性サブストレートが設けられる。このような剥離性サブストレートは、感光性層を使用前にロール状で保管すべきであるなら特に有用であろう。第１の剥離性サブストレートは永続的支持体への積層に先立って除去されるであろう。感光性層は、第１の剥離性サブストレートが除去され、例えば引剥がされる場合、感光性層は第２の剥離性サブストレートに対する改善された接着性を示す。第２の剥離性サブストレートは、感光性エレメントが活性光線に露光された後、除去され、望ましくは引剥がされる。本発明の方法に際して接着性のバランスが適切に保たれるように、本発明で使用される第１および第２の剥離性サブストレートは異なっている。第１および第２の剥離性サブストレートが同一でない（Ｓ１とＳ２とは異なる）限り、これらのサブストレートにとって好適な材料には、それが保護するために役立てられる層から容易に引き離される、放電された(ＥＤ)、コロナ処理された、電子ビーム処理されたあるいはプラズマ処理された、つや消し仕上げされたポリエステルまたはポリエチレンなどが含まれよう。第１の剥離性サブストレートはシリコーンリリースMylar(R)ポリエステルであり、また第２の剥離性サブストレートはＥＤ処理されたMylar(R)ポリエステルフィルムであるのが好ましく、これらはデラウェア州、WilmingtonのE.I. duPont de Nemours and Companyから入手できる。
【００２３】
ポリマー隔離層
ポリマー隔離層は１０〜１００mg／dm2、望ましくは３０〜８０mg／dm2、一層望ましくは５５mg／dm2のコーティング重量を有してよい。この層は熱可塑性ポリマー、望ましくはビニル型またはアクリレート型の熱可塑性ポリマーと、望むならば紫外線安定剤、酸化防止剤、可塑化剤、コーティング助剤などを含む。熱可塑性ポリマーは２５℃のアセトンまたはトルエン１００ｇあたり２０ｇというアセトンまたはトルエン中の溶解度を有してよい。熱可塑性ポリマーは、ポリマーの特性を上記に概説した限界に調整するように、相溶性の別な熱可塑性ポリマーと組合わされて使用できる。相溶性とは、二つまたはそれ以上のポリマーが時間の経過につれて互いに隔離または相分離することなく、互いの中に分散したままでいる、二つまたはそれ以上のポリマーの能力を意味する。熱可塑性ポリマーはコーティング最終製品のばらつきおよび再現性の低下を生むコーティング溶液のばらつきの可能性を低下するので、熱可塑性ポリマーのみを使用するのが好ましい。
【００２４】
有用なビニル型熱可塑性ポリマーのいくつかには、ポリビニルアセテートホモポリマーまたはコポリマー、ポリビニリデンクロライド、ポリビニルアセテート／エチレンコポリマー、ポリビニルアセタール例えばポリビニルブチラールおよびポリビニルホルマールなどがある。溶媒に可溶な有用ないくつかのポリマーには、ニュージャージー州、WayneのAir Products Companyにより製造され、Vinac樹脂の商品名で、またニューカロライナ州、CharlotteのHoechst Celaneseにより製造され、Mowilith(R)樹脂の商標名で発売されているものなどがある。ポリビニルアセテートが好ましい。
【００２５】
別にポリマー隔離層はアクリレート型の熱可塑性ポリマーからなってよい。有用ないくつかのアクリレート型熱可塑性ポリマーには、ポリ（エチルメタクリレート）、ポリ（ブチルメタクリレート）、アクリレートコポリマーおよびメタクリレートコポリマーなどがある。好ましい熱可塑性ポリマーにはポリ（エチルメタクリレート)、ポリ(ブチルメタクリレート）およびメチルメタクリレートコポリマーが入る。これらのポリマーはデラウェア州、WilmingtonのE.I. duPont de NemoursからElvacite(R) 2042ポリマー、Elvacite(R) 2044ポリマー、Elvacite(R) 2045ポリマーおよびElvacite(R) 2046ポリマーの商標名で、またオハイオ州、BrecksvilleのB.F. Goodrich Co.からCarboset(R)ポリマーの商標名で販売されている。
【００２６】
技術上熟達する者にとって周知なように、ここに述べた種類の市販で入手できるポリマーは他の重合物質を少量含有するであろう。ここに示す化学的記述は指定する一つまたはそれより多くのモノマーから実質的になるポリマーを意味することが意図されている。例えば市販のエチルメタクリレートポリマーは数％のメチルメタクリレートを含有するだろう。このようなコポリマーはここに開示する本発明の範囲に入ると考えられる。
【００２７】
熱可塑性ポリマーは紫外線安定剤、酸化防止剤などと組合わされて使用されてよい。有用ないくつかの紫外線安定剤には、ベンゾトリアゾールおよびベンゾフェノンがある。有用ないくつかの酸化防止剤にはテトラキス〔メチレン３−(３,５−ジ−ｔ−ブチル−４−ヒドロキシフェニル）プロピオネート〕メタン、および１,３,５−トリメチル−２,４,６−トリス（３,５−ジ−ｔ−ブチル−４−ヒドロキシベンジル）ベンゼンがある。
【００２８】
熱可塑性ポリマーは随意的な成分と混合されそして適当な溶媒中に溶解されてよい。本発明の利点は熱可塑性ポリマーが可燃性溶媒および不燃性溶媒の双方に可溶なことである。好ましい溶媒にはアセトン、テトラヒドロフランおよびトルエンがあるが、これはこれらが可燃性溶媒であり、不燃性溶媒の使用に伴う環境下の懸念をなくすからである。
ポリマー隔離層のコーティング重量は構造的一体性を確保するために十分大きくなければならないが、３次元的効果による画像の歪みを避けるため十分に小さくなければならない。一般にポリマー隔離層のコーティング重量は約１０〜１５０mg／dm2、望ましくは３０〜１００mg／dm2、一層望ましくは４５〜６０mg／dm2の範囲にあるべきである。
【００２９】
エラストマー層
ポリマー隔離層と感光性層との間にはエラストマー層が配置される。
エラストマー層はトナー付けされた層を濡らすあるいはこの層内に流入する多数の物質から選択されてよい。この層は透明で、非感光性で、粘着性であるか僅かに軟く変形可能である有機物質であるのが好ましいであろう。ともに天然のおよび合成的なゴム型ポリマー、例えばポリイソブチレンThiokolＡ、ニトリルゴム、ブチルゴム、塩素化ゴム、ブタジエンのポリマー、ポリ（ビニルイソブチルエーテル）、スチレンと共重合されるブタジエンまたはイソプレンのそれぞれランダム、テレブロックおよびブロックコポリマーおよびネオプレン、シリコーンエラストマーなどのいろいろな割合のものが使用されてよい。特に好ましい物質はスチレンおよびブタジエンのブロックコポリマーである。さらに高度に可塑化された任意のポリマー隔離層がエラストマー層として機能するであろう。技術上熟達する者にとって、易く明らかとなるように、エラストマー層は粘着剤、酸化防止剤などのような成分も含有してよい。ポリマー隔離層中に使用される溶媒との相溶性がある限り、好適な任意の溶媒がエラストマー層をコートするのに使用できる。エラストマー層のコーティング重量は広汎な範囲で変化でき、また系の物理的特性に関する別な要求によって主として決まる。すなわち最小のコーティング重量とは、画像形成される面上に均一に積層するのに十分なコーティング重量を有するフィルムを与えるような重量である。最大のコーティング重量とは、画像を歪ませることのない、つまり３次元的な外見を与えることのないフィルムを与える重量である。一般にエラストマー層は２５〜２００mg／dm2、望ましくは６０〜１５０mg／dm2、一層望ましくは７０〜９５mg／dm2の範囲のコーティング重量を有すべきである。
【００３０】
感光性層
感光性層は、第２の剥離性サブストレートおよびエラストマー層に対する接着性の関係が、活性光線への露光によって変化される層である。活性光線への露光前は、感光性層は第２の剥離性層によりエラストマー層に一層強く接着している。第２の剥離性層を引剥すことにより未露光のエレメントが互いに剥がされるならば、感光性層はエラストマー層上に残るであろう。しかしながら感光性層の露光された領域はエラストマー層より一層強力に第２の剥離性層に接着し、そしてもしそれが引剥されるならば第２の剥離性層とともに除去されるであろう。
顔料添加された感光性層は、エチレン不飽和の光重合性モノマー、ポリマーバインダーおよび活性光線への露光時に遊離基付加重合を開始する開始剤またはその系を含有し、光重合性であるのが好ましい。着色剤は顔料のような水不溶性着色剤あるいは、分散したまたは水溶性の染料であってよい。
【００３１】
好適ないくつかのモノマー、バインダー、開始剤または開始剤系は譲渡者の米国特許第５,００１,０３６号に開示されており、その開示は参照によって本記載に加入されている。
その他の添加物は、それらが感光性層に存在する他の成分と相溶性であり、そしてそれらがエラストマー層と第２の剥離性サブストレートとの間の接着バランスを変えない限り、存在させてよい。そのような添加物は、安定剤、ハレーション防止剤、光学的増白剤、剥離剤、界面活性剤、コーティング助剤および可塑剤を含む熱重合阻害剤を感光性エレメントの貯蔵安定性を向上させるため添加してもよい。いくつかの有用な添加物が米国特許第５,００１,０３６号に開示されており、この開示は参照により本明細書に組み入れる。
一般に感光性層は５〜５０mg／dm2、望ましくは２０〜３５mg／dm2の範囲のコーティング重量を有すべきである。
【００３２】
製造方法
本発明のエレメントは第１の剥離性サブストレート上にポリマー隔離性およびエラストマー層を施す、望ましくはコートすることによりつくられる。技術上熟達する者に知られた任意の方法および装置が用いられてよい。例えば第１の剥離性サブストレートにはポリマー隔離層およびエラストマー層が、ローラーコーティング、スプレイコーティング、グラビアコーティング、スロットコーティングまたは押し出しコーティングによって、望ましくは押し出しコーティングによってコートされてよい。ポリマー層およびエラストマー層は、最初に施された層が乾燥された後に第２の層が施されるように１度に１層ずつ施されてよく、あるいは両層が同時にコートされてよい。
感光性層が第２の剥離性層にコートされ、次いで、エラストマー層、ポリマー層および第１のサブストレートを有する予め用意したエレメントに、エラストマー層が感光性層に隣りあうように積層されるのが好ましい。別法として、感光性層がエラストマー層の乾燥された表面上にコートされ、次いでこれに第２の剥離性サブストレートが積層されてよい。第２の剥離性サブストレートの感光性層に対する接着力が、第１の剥離性サブストレートの隔離層に対する接着力より大きいこてが重要である。
【００３３】
使用方法
本発明には、
(ｉ)(ａ)  剥離性の第１のサブストレートＳ１、
(ｂ)  １０〜１５０mg／dm2、望ましくは３０〜１００mg／dm2、一層望ましくは４５〜６０mg／dm2のコーティング重量を有する、実質的に透明な非感光性のポリマー隔離層、
(ｃ)  ２５〜２００mg／dm2、望ましくは６０〜１５０mg／dm2、一層望ましくは７０〜９０mg／dm2のコーティング重量を有するエラストマー層、
(ｄ)  顔料添加された感光性の望ましくは光重合性の層、および
(ｅ)  感光性層に隣りあう剥離性の第２のサブストレートＳ２
より順次なり、活性光線に像露光される時に、感光性層が第２の剥離性サブストレートへの改善された接着性を示す感光性エレメントを用意し、
(ii)  第１のサブストレートを引剥しそして感光性エレメントのポリマー隔離層を永続的支持体に積層し、
(iii)  感光性エレメントを色分解によって活性光線に像露光して画像形成された領域と画像形成されていない領域とをつくり、そして
(iv)  第２の剥離性サブストレートＳ２を感光性層の露光された領域とともに除去する、望ましくは引剥がすことにより、露光された感光性エレメントを現像して、永続的支持体上に正確に読みとれる着色像を形成する
ことを包含する印刷前プルーフをつくる方法も含まれる。
【００３４】
４色プルーフをつくるには、顔料添加された異なる感光性エレメントおよび対応する色分解を用いそして段階(iv)でつくられる受容体上にあるすでにつくられた一つまたはそれより多くの画像上に顔料添加された異なる感光性エレメントを積層することにより段階(ｉ)〜(iv)が反復され、受容体上の４色プルーフが得られる。
４色プルーフには１９９５年８月１日に発行された米国特許第５,４３７,９５９号または１９９０年５月１日に発行された米国特許第４,９２１,７７６号に記載のものに類似するトップコートエレメントが積層されてよい。これら特許の開示は参照によって本記載に加入されている。トップコートエレメントは支持体上に一つまたは二つの非感光性層を有する。好ましい方法ではシート状（ロール状ではなく）の感光性エレメントと多色プルーフを製造するシート積層機とが利用される。
【００３５】
【実施例】
シリコーンリリースMylarポリエステルフィルムサブストレート、Vinac(R) B-15ポリマー（ニュージャージー州、WayneのAir Products Co.により製造）を１００％含み、コーティング重量が５０〜６０mg／dm2であるポリマー層、Duradene(R) ７０９（オハイオ州、AkronのFirestone Synthetic Rubber & Latex Co.により製造）を１００％含み、コーティング重量が８０〜９０mg／dm2であるエラストマー層、顔料添加された感光性層およびＥＤ処理されたMylar(R)ポリエステルフィルムサブストレートをこの順に含む４つの感光性エレメントを用意した。
【００３６】
顔料添加された感光性層は以下の組成を有した。
【表１】
0003971820.tif 000002
【００３７】
黒、シアン、マゼンタおよび黄色がそれぞれ顔料添加された感光性エレメントおよび以下の手順を用いて４色プルーフをつくった。
(ｉ)  シリコーンリリースMylar(R)ポリエステルフィルムを引剥がし、そしてプラスチックコートされた紙の受容体に、Vinac(R) B-15ポリマーを含む層が隣りあうように、黒色顔料の添加された感光性エレメントをこの受容体に積層し、
(ii)  このように積層されたエレメントを、ＥＤ処理されたMylar(R)ポリエステルフィルムサブストレート上にあるポジ分解（黒）を使用して真空下で５Kwの紫外線に１０秒間露光し、
(iii) ＥＤ処理されたMylar(R)ポリエステルサブストレートフィルムを引剥して、受容体上に露光されなかった正しく読みとれる黒い画像を残留し、そして
(iv)  上記したようなシアン、マゼンタおよび黄色の顔料添加された感光性エレメントおよび対応する色分解を使用し、そして段階(ｉ)において、受容体上にすでにつくられている一つまたはそれより多くの画像にシアン、マゼンタおよび黄色の顔料添加された感光性エレメントを積層することにより(ｉ)〜(iii)の段階を反復して受容体上の４色プルーフを得る。
【００３８】
この４色プルーフに、１９９５年８月１日に発行された米国特許第５,４３７,９５９号に記載のものに類似するトップコートエレメントを積層した。
結果として、シアン、マゼンタおよび黄色の顔料添加された感光性エレメントの一部として存在する隔離層は、この感光性エレメントのエラストマー層と感光性層の感光された領域との間の引剥し力に著しい影響を及ぼすことが示された。ポジプルーフをつくるために像露光されるエレメントを現像するのに要する引剥し力Ｐ２は直線１インチあたり２５０ｇであった。同様に、ポリマー隔離層のないシアン、マゼンタおよび黄色の顔料添加された感光性エレメントは直線１インチあたり８００ｇの引剥し力Ｐ１を示した。このより小さい引剥し力は本明細に記載する方法によって多色プルーフをつくるのに著しい有利性を提供する。